(57)【要約】【課題】  保温性に優れ、併せて、表地のデニムと異なる特性を有する裏地を持った経緯二重織りのデニムを提供することを目的としている。【解決手段】  表地２０と裏地３０とを表地と裏地の経糸２１，３１及び／又は緯糸２２，３２で間欠的に接結し、表地と裏地とが離反した部分と、表地と裏地とが結合した接結部分△とを有する経緯二重織であって、表地と裏地が異なる繊維からなり、表地が綿のスパン糸からなりインジコ染めされている。【選択図】    図１
2005179796.tif 000002
【特許請求の範囲】
【請求項１】
表側組織と裏側組織とを経糸及び緯糸で間欠的に接結し、表地と裏地とが離反した部分と、表地と裏地とが結合した部分とを有する経緯二重織であって、表地と裏地が異なる繊維からなり、表地が綿のスパン糸からなり経糸と緯糸の少なくとも一方がインジコ染めされたことを特徴とする二重織デニム。
【請求項２】
前記裏地が合成繊維のフィラメント糸又はスパン糸からなることを特徴とする請求項１記載の二重織デニム。
【請求項３】
前記裏地が綿より保水性の低い繊維であることを特徴とする請求項１又は２記載の二重織デニム。
【請求項４】
前記裏地が経糸、緯糸ともにポリエステル糸であることを特徴とする請求項３記載の二重織デニム。
【請求項５】
前記表地と裏地の各経糸と緯糸とを合計した重量比が、１：１〜３：１であることを特徴とする請求項１から４のいずれかに記載の二重織デニム。
【発明の詳細な説明】
【技術分野】
【０００１】
本発明はデニムに関し、特に、表地と裏地とを接結した二重織物に関するものである。
【背景技術】
【０００２】
従来の一般的なデニムは、綿１００％のスパン糸で、２／１又は３／１綾織りの組織で構成された一重の織物である。経糸にインジコ染めした先染め糸を用い、緯糸に晒糸を用いた先染めのデニムや、製織後にインジコ染めしたデニムの双方がある。また、一部使用糸に高強度再生セルロース繊維（たとえば、商品名「テンセル」）やウーリーナイロンを用いたデニムや、起毛したソフトデニムなどがある。
【０００３】
デニムは厚手の織物なので、非常に丈夫で、繰り返し洗濯にも耐えるため作業服、子ども服、室内装飾などに用いられる。また、若者を中心としたファッション文化の一翼を担ってもいる。
【０００４】
このようにデニムは、ファッション性があり、引き裂き強度や摩擦強度は強いのであるが、その反面、重く、硬く、ストレッチ性がないという特性を有する。
【０００５】
そこで、特許文献１（特開２００３−１１３５４９号）では、デニムにストレッチ性を付与するものとして、経二重織デニムを提案している。これは、経糸を表裏二重にし、緯糸を一重にしたもので、緯糸にポリウレタン系の弾性繊維を用いたものである。緯糸の弾性によって、ストレッチ性が生じるようになっている。
【０００６】
しかしながら、前記特許文献１記載のものは、ストレッチ性は向上するが、デニムの有する次のような問題は解決することはできない。
【０００７】
第１に、従来のデニムは、経緯に太い糸を使用するので重くなり、細い糸にすると、保温性に欠ける。また、第２に夏期に汗をかくとデニムが汗を吸収するが、生地が皮膚に密着して、不快な感じを与える。第３に、コットン製のデニムは清涼感があるが、冬季には、これが逆に作用して温かさに欠ける。
【０００８】
【特許文献１】特開２００３−１１３５４９号
【発明の開示】
【発明が解決しようとする課題】
【０００９】
本発明は、このような事実に基づいてなされたもので、保温性に優れたデニムを提供することを目的としている。また、併せて、表地のデニムと異なる特性を有する裏地を持った二重織りのデニムを提供することを目的としている。
【課題を解決するための手段】
【００１０】
前記の目的を達成するために本願の第１の発明の二重織デニムは、表地と裏地とを表地と裏地の経糸及び緯糸で間欠的に接結し、表地と裏地とが離反した部分と、表地と裏地とが結合した接結部分とを有する経緯二重織であって、表地と裏地が異なる繊維からなり、表地が綿のスパン糸からなりインジコ染めされたことを特徴としている。
【００１１】
本願の第２の発明の二重織デニムは、前記裏地が合成繊維のフィラメント糸又はスパン糸からなることを特徴としている。
【００１２】
本願の第３の発明の二重織デニムは、前記裏地が綿より保水性の低い繊維であることを特徴としている。
【００１３】
本願の第４の発明の二重織デニムは、前記裏地が経糸、緯糸ともにポリエステル糸であることを特徴としている。
【００１４】
本願の第５の発明の二重織デニムは、前記表地と裏地の各経糸と緯糸とを合計した重量比が、１：１〜３：１であることを特徴としている。
【発明の効果】
【００１５】
本願の第１の発明の二重織デニムによれば、表地は、従来と同じデニムであり、表地と裏地との間に空間が形成されるので、この空間に空気が入り、保温性に優れたデニムとなる。また、裏地を表地とは異なる繊維とすることで、汗や雨等で濡れても肌にくっつきにくくしたり、発熱性の機能を得たり、逆に冷感素材を用いたりするなど多様な機能を得ることが可能となる。
【００１６】
本願の第３及び第４の発明によれば、裏地が綿より保水性が低いポリエステルなので、水分が拡がり易く、肌への付着力が小さくなって濡れた感じを和らげ、かつ、早く乾燥させることができる。
【発明を実施するための最良の形態】
【００１７】
以下に本発明の実施例を、図面を用いて説明する。
【００１８】
図１は本発明の経緯二重織デニムの組織図であり、図２は、経緯二重織デニムの断面図である。図２に示す経緯二重織デニム１０は、表地２０と裏地３０とからなる接結二重織構造である。接結二重織とは、表地２０と裏地３０の２枚の織物を重ねて織り、同時に表地と裏地の経糸と緯糸とを部分的に交差させて結合したものである。基本的には２枚の織物として分離しているが、所々で表地と裏地とが結合していて、離れることがない。図２において、表地の緯糸２２は図１のＡに示す緯糸２２で、裏地の緯糸３２は図１のＢに示す緯糸３２である。
【００１９】
すなわち、図１に示すように、表地２０は、経糸２１と緯糸２２とから構成され、裏地３０は経糸３１と緯糸３２とから構成されている。表地２０、裏地３０は共に３／１綾織りで、表地２０は、経糸２１・緯糸２２共に１０番手の綿１００％のスパン糸を用いている。経糸３１はインジコによる先染糸で、緯糸２２は晒し糸とした。
【００２０】
裏地３０は、経糸３１・緯糸３２共に、１．５〜２．５デニールの細いフィラメントを多数引き揃えて５００デニールの太さにしたポリエステルフィラメントで、２００回／ｍの撚りを加えたものを用いている。このフィラメント糸は、無撚りでもよいが、１００〜８００回／ｍの撚りを加えた糸の方が、製織性が向上する。撚りを加えることによって、糸の毛羽立ちが減り、織機のヘルド等を通過し易くなるからである。撚りが１００回／ｍ未満では毛羽立ちが増え、８００回／ｍを越えると、撚りが強すぎて風合いが悪化するので前記の範囲としている。
【００２１】
図１において、縦線の入ったマスは表地の経糸２１が表面（表地の表側）に出ている所である。白いマスは表地の緯糸２２が表面に出ている所である。丸印のマスは裏地の緯糸３２が表面に出ている所で、×印のマスは裏地の経糸３１が表面に出て、緯糸が裏地の緯糸３２の所で、△印のマスは、裏地の経糸３１が表面に出て緯糸が表地の緯糸２２の所で、接結部である。すなわち、ここの接結部で表地２０と裏地３０が結合している。
【００２２】
この△の接結部は二重織デニム１０の縦方向、横方向に点々と存在することとなり、表地２０は、綿の３／１綾織りが主体で接結部に裏地３０のポリエステルが点々と入った生地となり、裏地３０はポリエステルの平織りで、点々と表地２０の綿が入った生地となる。表地２０と裏地３０とは、それぞれ独立した布地を構成するとともに、多数の接結部で一体的に結合していることになる。
【００２３】
前記実施例の二重織デニム１０は、表地２０と裏地３０とが分離しているので、両者の間に空気層が形成され、保温に優れたものとなる。この特性は、冬季には非常に具合がよい。
また、通常の木綿のデニムでは、吸水性がよく、保水性がよいので乾きにくい。そのため、雨で外側から濡れたり、夏期には汗で内側から濡れたりすると、いずれも肌に達し、肌に密着して不快な感じが長く続く。これに対し、本発明の実施例の二重織デニム１０では、表地２０が雨等で濡れた場合でも、裏地３０との間に空気層があるので、水分が裏地３０に達しにくくなる。また、汗をかいた場合でも、裏地３０がポリエステルで疎水性なので、付着した汗は裏地３０の広範囲に拡がって、肌への付着力も小さくなり、濡れた生地に触れたときの感触もやわらぐ。また、裏地３０はポリエステルなので乾きも早くなり、不快な感じが軽く、かつ短くなる。
【００２４】
前記の実施例では、表地２０が経糸・緯糸共に１０番手、裏地３０が経糸・緯糸共に、表地より若干細い５００デニールで、かつ、裏地と表地との組織が同じだったので、表地と裏地との経緯本数も重量もほぼ２：１となっている。デニムとしては、裏地の方が表地より重くなるのは全体の重さが重すぎることになるので、望ましくなく、裏地の方が軽い方がよい。しかし、あまり軽くし過ぎると、空気層の確保ができなくなることから、表地：裏地の比率は重量比で、１：１から３：１の範囲と考えられる。
【００２５】
前記実施例では、表地２０の経糸２１と緯糸２２は、１０番手であったが、５〜２０番手の糸を使用することができる。デニム生地の特徴とする引き裂き強度や摩擦強度や生地厚みなどの感触から、糸は５番手〜２０番手がより好ましい。
【００２６】
裏地３０の経糸３１・緯糸３２としては５００デニールの糸を使用したが、１５０から８００デニールの太さの糸を使用することができる。糸の太さが太いときは、経緯の糸の本数を減らし、糸が細いときは、本数を増やすことで、前記の１：１から３：１の範囲内に保つことができる。また、フィラメント糸に代えてスパン糸としてもよい。
【図面の簡単な説明】
【００２７】
【図１】本発明の経緯二重織デニムの組織図である。
【図２】本発明の経緯二重織デニムの断面図である。
【符号の説明】
【００２８】
１０    二重織デニム
２０    表地
２１    （表地の）経糸
２２    （表地の）緯糸
３０    裏地
３１    （裏地の）経糸
３２    （裏地の）緯糸
【図１】
2005179796.tif 000003
【図２】
2005179796.tif 000004